(57)【要約】【課題】高品質の金属窒化物ナノ粒子を生産性よく合成することができる金属窒化物ナノ粒子分散液の製造方法を提供する。【解決手段】金属窒化物ナノ粒子を分散媒中に分散させた本発明の金属窒化物ナノ粒子分散液の製造方法は、金属を含有する化合物と、窒素供給源として機能するナトリウムアミドと、可溶化剤と、溶媒とを混合して反応溶液を調製する工程と、反応溶液を所定温度に加熱し、前記化合物とナトリウムアミドとを加熱反応させることにより、金属窒化物ナノ粒子を合成すると共に、加熱反応により生成される副生成物を前記可溶化剤により前記溶媒に分散させる工程と、合成後の反応溶液から金属窒化物ナノ粒子を抽出して分散媒中に分散させる工程とを含む。【選択図】図１
2018140931.tif 000002
【特許請求の範囲】
【請求項１】
金属窒化物ナノ粒子を分散媒中に分散させた金属窒化物ナノ粒子分散液の製造方法において、
金属を含有する化合物と、窒素供給源として機能する金属アミドと、可溶化剤と、溶媒とを混合して反応溶液を調製する工程と、
前記反応溶液を所定温度に加熱し、前記化合物と前記金属アミドとを加熱反応させることにより、金属窒化物ナノ粒子を合成すると共に、加熱反応により生成される副生成物を前記可溶化剤により前記溶媒に分散させる工程と、
合成後の反応溶液から金属窒化物ナノ粒子を抽出して前記分散媒中に分散させる工程とを含むことを特徴とする金属窒化物ナノ粒子分散液の製造方法。
【請求項２】
前記可溶化剤は、トリアルキルホスフィンオキシド類、トリアルキルホスフィンスルフィド類、トリアルキルホスフィンセレニド類、トリアルキルイミノホスホラン酸、モノリン酸エステル類、ジリン酸エステル類、トリリン酸エステル類、ジメチルスルホキシド、ヘキサメチルリン酸トリアミド及びＮ，Ｎ’−ジメチルプロピレン尿素から選択された少なくとも１つであることを特徴とする請求項１記載の金属窒化物ナノ粒子分散液の製造方法。
【請求項３】
前記反応溶液を調整する工程にて、電子受容体を更に混合することを特徴とする請求項１又は２記載の金属窒化物ナノ粒子分散液の製造方法。
【請求項４】
前記電子受容体は、窒化する金属の酸化還元電位よりも貴な方向となる位置に酸化還元電位を持つヨードホスフィン、ハロゲン、超原子価ヨウ素試薬類、ヨウ素化剤、Ｎ，Ｎ’ジシクロヘキシルカルボジイミド、Ｎ−クロロこはく酸イミド、Ｎ−プロモスクシンイミド、Ｎ−ヨードスクシンイミド、２，３−ジクロロ−５，６−ジシアノ−ｐ−ベンゾキノン、ニトロキシルラジカル、硫黄、アルキルチオール、アルキルジスルフィド、アルキルトリスルフィド、テトラシアノキノジメタン、２，３−ジクロロ−５，６−ジシアノ−ｐ−ベンゾキノン及びクラウンエーテルから選択された少なくとも１つであることを特徴とする請求項３記載の金属窒化物ナノ粒子分散液の製造方法。
【請求項５】
前記反応溶液を調整する工程にて、前記金属窒化物ナノ粒子を覆う分散剤を更に混合することを特徴とする請求項１〜４のいずれか１記載の金属窒化物ナノ粒子分散液の製造方法。
【請求項６】
前記分散剤は、アルキルカルボン酸類、モノアルキルアミン類、ジアルキルアミン類、トリアルキルアミン類、トリアルキルホスフィン類、アルキルエステル類、アルキルチオール類、スルフィド類、トリカプリル酸グリセリン、アルキルニトリル類及びステアリン酸無水物から選択された少なくとも１つであることを特徴とする請求項５記載の金属窒化物ナノ粒子分散液の製造方法。
【請求項７】
前記金属を含有する化合物は、前記金属のハロゲン化物または前記金属と前記分散剤とを含む金属錯体であることを特徴とする請求項５又は６記載の金属窒化物ナノ粒子分散液の製造方法。
【請求項８】
前記金属窒化物ナノ粒子を合成した後、酸解離定数が４．５より大きく、官能基の末端に水素を有する物質を反応溶液に添加し、反応溶液に残存する金属を除去する工程を更に含むことを特徴とする請求項１〜７のいずれか１項記載の金属窒化物ナノ粒子分散液の製造方法。
【請求項９】
前記物質が、オレイン酸又はドデカンチオールであることを特徴とする請求項８記載の金属窒化物ナノ粒子分散液の製造方法。
【請求項１０】
前記金属窒化物ナノ粒子が、ＢＮ、ＡｌＮ、ＧａＮ、ＩｎＮ、ＩｎＧａＮ、ＡｌＧａＮ、Ｚｎ３Ｎ２、ＺｎＩｎＮ、Ｓｎ３Ｎ４、ＺｎＳｉＮ２、ＺｎＧｅＮ２、ＺｎＳｎＮ２、ＺｎＰｂＮ２、Ｇｅ３Ｎ４、ＳｉＮｘ、ＰｂＮｘ、ＣｄＮｘ、ＦｅＮｘ、ＣｕＮｘ、ＭｎＮｘ、ＷＮｘ、ＴａＮｘ及びＺｒＮｘから選択された少なくとも１つであることを特徴とする請求項１〜９のいずれか１項記載の金属窒化物ナノ粒子分散液の製造方法。
【請求項１１】
前記金属アミドは、リチウム、ナトリウム、カリウム、ホウ素、アルミニウム、ガリウム、インジウム、亜鉛、スズ、ゲルマニウム、鉛、カドミウム、鉄、銅、マンガン、タングステン、タンタル及びジルコニウムから選択された少なくとも１種の金属を含む金属アミド、前記金属を含む金属アルキルシリルアミド、前記金属を含む金属アルキルアミド並びに前記金属を含む金属ジシナアミドから選択された少なくとも１つであることを特徴とする請求項１〜１０のいずれか１項記載の金属窒化物ナノ粒子分散液の製造方法。
【発明の詳細な説明】
【技術分野】
【０００１】
本発明は、金属窒化物ナノ粒子を分散媒中に分散させた金属窒化物ナノ粒子分散液の製造方法に関する。
【背景技術】
【０００２】
例えば、蛍光−変換ＬＥＤ、放射ＥＬディスプレイや蛍光イメージング等に用いられる次世代の半導体ナノ粒子として、金属窒化物ナノ粒子が注目されている。このような金属窒化物ナノ粒子の製造方法としては、金属を含有する化合物と、窒素供給源として機能するナトリウムアミド等の金属アミドと、分散剤と、有機溶媒とを混合して反応溶液を調製する工程と、この反応溶液を所定温度（例えば、２３０℃）に加熱し、分散剤の存在下で化合物とナトリウムアミドとを加熱反応させることにより分散剤で覆われた金属窒化物ナノ粒子を合成する工程と、この分散剤で覆われた金属窒化物ナノ粒子を抽出して分散媒中に分散させる工程とを含むものが知られている（例えば、特許文献１参照）。
【０００３】
上記従来例では、反応中にヨウ化ナトリウムやナトリウムチオラートが副生成物として生成する。この副生成物は有機溶媒に対して難溶性であるため、金属窒化物ナノ粒子分散液に副生成物や未反応原料が残存、混入しやすい。金属窒化物ナノ粒子分散液に副生成物が残存、混入すると、金属窒化物ナノ粒子の結晶性や純度等の品質が悪くなったり、金属窒化物ナノ粒子の平均粒径や粒度分布の制御性が悪くなったりするという不具合がある。このような不具合を解消するため、上記従来例では、反応溶液を少量ずつ取って遠心分離で上記副生成物を取り除きながら、金属窒化物ナノ粒子を合成している。然し、このような遠心分離作業は手間が掛かり、金属窒化物ナノ粒子を生産性良く合成することができないという問題がある。
【先行技術文献】
【特許文献】
【０００４】
【特許文献１】特表２０１２−５１５８０３号公報
【発明の概要】
【発明が解決しようとする課題】
【０００５】
本発明は、以上の点に鑑み、高品質の金属窒化物ナノ粒子を生産性よく合成することができる金属窒化物ナノ粒子分散液の製造方法を提供することをその課題とするものである。
【課題を解決するための手段】
【０００６】
上記課題を解決するために、金属窒化物ナノ粒子を分散媒中に分散させた本発明の金属窒化物ナノ粒子分散液の製造方法は、金属を含有する化合物と、窒素供給源として機能する金属アミドと、可溶化剤と、溶媒とを混合して反応溶液を調製する工程と、前記反応溶液を所定温度に加熱し、前記化合物と前記金属アミドとを加熱反応させることにより、金属窒化物ナノ粒子を合成すると共に、加熱反応により生成される副生成物を前記可溶化剤により前記溶媒に分散させる工程と、合成後の反応溶液から金属窒化物ナノ粒子を抽出して前記分散媒中に分散させる工程とを含むことを特徴とする。なお、本発明において、金属窒化物ナノ粒子とは、平均粒径が１００ｎｍ以下（代表的な粒径が１ｎｍ〜２０ｎｍ）であるものをいう。また、本発明において、窒化される金属には、ホウ素及びシリコンを含むものとする。
【０００７】
本発明によれば、金属アミドとしてナトリウムアミドを用いる場合を例に説明すると、金属を含有する化合物とナトリウムアミドとを加熱反応させることにより、金属窒化物ナノ粒子が合成される。このとき、加熱反応により生成した副生成物が可溶化剤により溶媒に分散するため、副生成物が金属窒化物ナノ粒子分散液に残存し、混入することを可及的に抑制することができる。また、反応溶液に可溶化剤を含ませることで、窒素供給源である金属アミドや副生成物であるヨウ化ナトリウムを溶媒に溶けやすくする効果が得られるため、副生成物の析出を抑えることができる。従って、長期安定分散性を持ち結晶性の高い金属窒化物ナノ粒子を得ることができる。しかも、従来例のように合成中に遠心分離作業を行う必要がなく、生産性が良い。
【０００８】
本発明においては、前記可溶化剤として、トリアルキルホスフィンオキシド類、トリアルキルホスフィンスルフィド類、トリアルキルホスフィンセレニド類、トリアルキルイミノホスホラン酸、モノリン酸エステル類、ジリン酸エステル類、トリリン酸エステル類、ジメチルスルホキシド、ヘキサメチルリン酸トリアミド及びＮ，Ｎ’−ジメチルプロピレン尿素から選択された少なくとも１つを用いることが好ましく、トリアルキルホスフィンオキシド類を用いることが最も好ましい。
【０００９】
ところで、上記加熱反応中に所定温度以上となると、ナトリウムアミドは下式（１）のように分解して電子を生じる。この電子により金属を含有する化合物が還元されて金属が生じ、この金属が金属窒化物ナノ粒子に混入すると、金属窒化物ナノ粒子の品質低下を招来する虞がある。そこで、非特許文献「Jennifer Chia-Jen Hsieh、“Synthesis, Characterization, and Biotemplated Assembly of Indium Nitride and Indium Gallium Nitride Nanoparticles”、Massachusetts Institute of Technology、Dept. of Materials Science and Engineering、2010年2月」に記載の如く、金属窒化物ナノ粒子に混入した金属を硝酸により除去することが考えられるが、硝酸を用いた場合には長期安定分散性の低下を招来する。
２ＮａＮＨ２ → ２Ｎａ＋＋Ｎ２＋２Ｈ２＋２ｅ−  （１）
【００１０】
そこで、本発明においては、前記反応溶液を調整する工程にて、電子受容体を更に混合することが好ましい。これによれば、ナトリウムアミドの分解によって生じた電子は、反応溶液に含まれる電子受容体の還元反応に使用されるため、金属を含有する化合物の還元反応が抑制され、金属窒化物ナノ粒子分散液への金属の残存、混入を可及的に抑制できる。しかも、長期安定分散性を有する金属窒化物ナノ粒子を得ることができ、有利である。
【００１１】
本発明においては、前記電子受容体として、窒化する金属の酸化還元電位よりも貴な方向となる位置に酸化還元電位を持つヨードホスフィン、ハロゲン、超原子価ヨウ素試薬類、ヨウ素化剤、Ｎ，Ｎ’ジシクロヘキシルカルボジイミド、Ｎ−クロロこはく酸イミド、Ｎ−プロモスクシンイミド、Ｎ−ヨードスクシンイミド、２，３−ジクロロ−５，６−ジシアノ−ｐ−ベンゾキノン、ニトロキシルラジカルなどの酸化剤、硫黄、アルキルチオール、アルキルジスルフィド、アルキルトリスルフィド、テトラシアノキノジメタン、２，３−ジクロロ−５，６−ジシアノ−ｐ−ベンゾキノン及びクラウンエーテルから選択された少なくとも１つを用いることが好ましい。尚、ヨウ素化剤としては、１，３−ジヨード−５，５−ジメチルヒダントインを用いることができる。
【００１２】
また、本発明においては、前記分散剤として、アルキルカルボン酸類、モノアルキルアミン類、ジアルキルアミン類、トリアルキルアミン類、トリアルキルホスフィン類、アルキルエステル類、アルキルチオール類、スルフィド類、トリカプリル酸グリセリン、アルキルニトリル類及びステアリン酸無水物から選択された少なくとも１つを用いることが好ましく、このうち水素原子を含まない官能基を末端に有するものを用いることがより好ましい。水素原子は、ナトリウムアミドと反応し、窒素原料の減少を引き起こすため、下式（２）に示すアルキルチオール類（金属錯体）を原料としてナトリウムアミドと反応させることが最も好ましい。これによれば、ナトリウムアミドの分解を抑制することができると共に、系内のナトリウム不純物量を減少させる効果が得られる。そのため、電子受容体
の添加量や可溶化剤の添加量を少なくでき、有利である。
Ｒ−ＳＨ＋ＮａＮＨ２ → Ｒ−ＳＮａ＋ＮＨ３  （２）
【００１３】
また、可溶化剤をステアリン酸無水物と共添加することにより、極性の高い副生成物の有機溶媒への溶解性をより一層高めることができ、金属窒化物ナノ粒子の結晶性が高まり、金属窒化物ナノ粒子の粒度分布を狭くすることができるという効果が得られる。
【００１４】
可溶化剤は、金属アミドや、副生成物であるヨウ化金属、金属と分散剤との化合物などの極性の高い化合物を有機溶媒に分散させる効果があり、金属窒化物ナノ粒子の分散剤とは配位する位置や役割が明確に異なる。
【００１５】
本発明においては、前記金属窒化物ナノ粒子を合成した後、酸解離定数が４．５より大きく、官能基の末端に水素を有する物質を反応溶液に添加し、反応溶液に残存する金属を除去する工程を更に含むことが好ましい。当該物質としては、オレイン酸又はドデカンチオールを用いることができる。
【００１６】
本発明は、金属窒化物ナノ粒子が、ＢＮ、ＡｌＮ、ＧａＮ、ＩｎＮ、ＩｎＧａＮ、ＡｌＧａＮ、Ｚｎ３Ｎ２、ＺｎＩｎＮ、Ｓｎ３Ｎ４、ＺｎＳｉＮ２、ＺｎＧｅＮ２、ＺｎＳｎＮ２、ＺｎＰｂＮ２、Ｇｅ３Ｎ４、ＳｉＮｘ、ＰｂＮｘ、ＣｄＮｘ、ＦｅＮｘ、ＣｕＮｘ、ＭｎＮｘ、ＷＮｘ、ＴａＮｘ及びＺｒＮｘから選択された少なくとも１つである場合に適している。
【００１７】
また、本発明においては、前記金属を含有する化合物として、前記金属のハロゲン化物または前記金属と前記分散剤とを含む金属錯体を用いることが好ましい。
【００１８】
また、本発明においては、前記金属アミドとして、リチウム、ナトリウム、カリウム、ホウ素、アルミニウム、ガリウム、インジウム、亜鉛、スズ、ゲルマニウム、鉛、カドミウム、鉄、銅、マンガン、タングステン、タンタル及びジルコニウムから選択された金属を含む金属アミド、前記金属を含む金属アルキルシリルアミド、前記金属を含む金属アルキルアミド並びに前記金属を含む金属ジシナアミドから選択された少なくとも１つを用いることが好ましい。前記金属アルキルシリルアミドとしては、金属トリアルキルシリルアミドを用いることができる。この場合、アルキル部分の炭素数は１８以下であることが好ましい。また、金属トリアルキルシリルアミドは、ブチルリチウムなどの強塩基とビス（トリメチルシリル）アミンとを混合することにより生成してもよい。また、窒素供給源として、前記金属アミドに加えて、窒化リチウムや窒化マグネシウムを更に混合してもよい。
【図面の簡単な説明】
【００１９】
【図１】（ａ）〜（ｃ）は、本発明の実施例１、実施例２、実施例３で得られた金属窒化物ナノ粒子分散液のＳＴＥＭ像を解析して求めた粒度分布を夫々示すグラフ。
【図２】（ａ）〜（ｃ）は、本発明の実施例１、実施例２、実施例３で得られた金属窒化物ナノ粒子分散液のＳＴＥＭ像。
【図３】（ａ）〜（ｄ）は、本発明の実施例１、実施例２、実施例３、比較例１で得られた金属窒化物ナノ粒子の粒度分布をヘテロダイン法により測定した結果を夫々示すグラフ。
【図４】本発明の実施例１で得られた窒化物ナノ粒子分散液のＴＥＭ像。
【図５】分散液中に残存するＮａ不純物量を測定した結果を示すグラフ。
【図６】実施例１で得られた金属窒化物ナノ粒子の１ヶ月後の粒度分布をヘテロダイン法により測定した結果を夫々示すグラフ。
【図７】比較例１で得られた金属窒化物ナノ粒子分散液のＳＴＥＭ像。
【図８】本発明の実施例４で得られた窒化インジウムナノ粒子分散液のＸＲＤ測定結果を示す図。
【図９】（ａ）及び（ｂ）は、本発明の実施例５及び比較例３で得られた金属窒化物ナノ粒子の粒度分布をヘテロダイン法により測定した結果を夫々示すグラフ。
【図１０】本発明の実施例６で得られた窒化インジウムナノ粒子分散液のＸＲＤ測定結果を示すグラフ。
【図１１】本発明の実施例６で得られた窒化物ナノ粒子分散液のＴＥＭ像。
【図１２】本発明の実施例６で得られた窒化インジウムナノ粒子分散液の紫外可視スペクトルを示すグラフ。
【図１３】本発明の実施例１及び比較例１で得られた窒化インジウムナノ粒子分散液のＸＲＤ測定結果を示すグラフ。
【図１４】（ａ）は実施例１における反応状態を示す図であり、（ｂ）は比較例１における反応状態を示す写真。
【発明を実施するための形態】
【００２０】
以下、本発明の実施形態の窒化物ナノ粒子分散液の製造方法について、金属窒化物ナノ粒子を分散媒中に分散させた窒化物ナノ粒子分散液を製造する場合を例に説明する。なお、金属窒化物ナノ粒子とは、平均粒径が１００ｎｍ以下（代表的な１次粒径が１ｎｍ〜２０ｎｍ）であるものをいう。本明細書では、走査型透過電子顕微鏡（ＳＴＥＭ）によりナノ粒子の画像を撮像し、そのＳＴＥＭ像を画像解析・画像計測ソフトウェア（例えばＩｍａｇｅＪ）により解析して求めた金属窒化物ナノ粒子単体の平均粒径を記述する。これと共に、ナノ粒子分散液としての品質を評価する為、ヘテロダイン法により計測された平均粒径を用いて記述する。これは金属窒化物ナノ粒子分散液の分散状態が一定で無ければ、分散液を塗布あるいは注入等にて利用する際、含有するナノ粒子数の制御が困難であるためである。ヘテロダイン法は、例えばJISZ8828に記された粒子径解析手法である。つまり本明細書に於いてヘテロダイン法を用いて計測された「平均粒径」とは、分散媒中に分散し、かつブラウン運動をしている粒子の平均粒径であって、反応溶液中に存在する金属窒化物ナノ粒子の単体の平均粒径では無い。
【００２１】
先ず、窒化される金属を含有する化合物（以下「金属含有化合物」という）と、窒素供給源として機能する金属アミドと、合成時に生成する副生成物を溶媒に分散させる可溶化剤と、溶媒とを混合して反応溶液を調製する。
【００２２】
ここで、金属含有化合物としては、後述する合成に必要な金属を供給できるものであれば特に限定されず、例えば、当該金属のハロゲン化物または前記金属と前記分散剤とを含む金属錯体を用いることができる。当該金属としては、例えば、Ａｌ、Ｇａ、Ｉｎ、Ｆｅ、Ｃｕ、Ｍｎ、Ｗ、Ｔａ及びＺｒから選択した１つの金属またはこれらの金属の合金を用いることができる。また、当該金属には、Ｂ及びＳｉを含むものとする。金属含有化合物と金属アミドとのモル比は、１：１〜１：１０００の範囲内に設定することができる。
【００２３】
金属アミドとしては、リチウム、ナトリウム、カリウム、ホウ素、アルミニウム、ガリウム、インジウム、亜鉛、スズ、ゲルマニウム、鉛、カドミウム、鉄、銅、マンガン、タングステン、タンタル及びジルコニウムから選択された金属を含む金属アミドと、前記金属を含む金属アルキルシリルアミド、前記金属を含む金属アルキルアミド並びに前記金属を含む金属ジシナアミドから選択された少なくとも１つを用いることが好ましい。金属アルキルシリルアミドとしては、金属トリアルキルシリルアミドを用いることができる。この場合、金属トリアルキルシリルアミドに含まれる金属としては上記金属を用いることができ、アルキル基の炭素数は１８以下であることが好ましい。また、金属トリアルキルシリルアミドは、ブチルリチウムなどの強塩基とビス（トリメチルシリル）アミンとを混合することにより生成してもよい。また、窒素供給源として、金属アミドに加えて、窒化リチウムや窒化マグネシウム等の金属窒化物を更に混合してもよい。
【００２４】
可溶化剤としては、トリアルキルホスフィンオキシド類、トリアルキルホスフィンスルフィド類、トリアルキルホスフィンセレニド類、トリアルキルイミノホスホラン酸、モノリン酸エステル類、ジリン酸エステル類、トリリン酸エステル類、ジメチルスルホキシド、ヘキサメチルリン酸トリアミド及びＮ，Ｎ’−ジメチルプロピレン尿素から選択された少なくとも１つを用いることが好ましく、トリアルキルホスフィンオキシド類を用いることが最も好ましい。可溶化剤と金属アミドとのモル比は、１：１〜１：１００の範囲内に設定することができる。
【００２５】
溶媒としては、炭素数が８〜３５である有機溶媒を用いることが好ましく、例えば、オクタン、ノナン、デカン、ウンデカン、ドデカン、トリデカン、テトラデカン、ペンタデカン、ヘキサデカン、ヘプタデカン、オクタデカン、流動パラフィンのような主鎖の炭素数が８〜３５である長鎖飽和アルカンやその混合物；オクテン、ノネン、デセン、ウンデセン、ドデセン、トリデセン、テトラデセン、ペンタデセン、ヘキサデセン、ヘプタデセン、オクタデセンのような不飽和結合を持つアルケル類；シクロヘキサン、シクロヘプタン、シクロオクタン、シクロドデセンのような環状アルカン；ベンゼン、トルエン、キシレン、トリメチルベンゼン、ドデシルベンゼン、ビフェニルのような芳香族炭化水素；ジエチルエーテル、ジブチルエーテル、ジヘキシルエーテル、テトラヒドロフラン、シクロペンチルメチルエーテル、フェニルエーテルのようなエーテル；ＤＯＷＴＨＥＲＭ（登録商標）Ａのような混合溶媒；フェニルスルフィド、ジドデシルスルフィドのようなスルフィド類；を単独で又は混合して融点２４℃以下かつ沸点１００℃以上の溶媒にして用いることができる。さらに、異なる芳香族炭化水素同士を混合したり、長鎖飽和アルカンに芳香族炭化水素を溶解したりすることで、芳香族炭化水素を加えることが好ましい。これによれば、金属窒化物ナノ粒子への不純物混入の抑制効果を高めることができる。
【００２６】
上記混合溶液を調整する工程において、分散剤を更に混合してもよい。分散剤としては、アルキルカルボン酸類、モノアルキルアミン類、ジアルキルアミン類、トリアルキルアミン類、アルキルエステル類、アルキルチオール類、スルフィド類、トリカプリル酸グリセリン及びアルキルニトリル類から選択された少なくとも１つであって、水素原子を含まない官能基を末端に有するものを用いることができる。金属含有化合物と分散剤とのモル比は、１：１〜１：１００の範囲内に設定することができる。これによれば、窒化物ナノ粒子の粒度分布を変化させることなく、平均粒径を変化させることができる。
【００２７】
上記混合溶液を調整する工程において、電子受容体を更に混合してもよい。電子受容体としては、窒化される金属の酸化還元電位よりも貴な方向に位置するものを用いることができる。例えば、窒化する金属がインジウムである場合、−０．３４Ｖ ｖｓ ＳＨＥよりも貴な方向に酸化還元電位が位置する電子受容体として、ヨードホスフィン、ハロゲン、超原子価ヨウ素試薬類、ヨウ素化剤、Ｎ，Ｎ’ジシクロヘキシルカルボジイミド、Ｎ−クロロこはく酸イミド、Ｎ−プロモスクシンイミド、Ｎ−ヨードスクシンイミド、２，３−ジクロロ−５，６−ジシアノ−ｐ−ベンゾキノン、ニトロキシルラジカルなどの酸化剤、硫黄、アルキルチオール、アルキルジスルフィド、アルキルトリスルフィド、テトラシアノキノジメタン、クラウンエーテル、マンガン類及びクロム類から選択された少なくとも１つを用いることができ、ヨウ素化ジスルフィドやクラウンエーテルをより好ましく用いることができる。ヨウ素化剤としては、例えば、１，３−ジヨード−５，５−ジメチルヒダントインを用いることができる。電子受容体と金属アミドとのモル比は、１：１〜１：５の範囲内に設定することができる。これによれば、ナトリウムアミドの分解によって生じた電子は、反応溶液に含まれる電子受容体の還元反応に使用されるため、金属を含有する化合物の還元反応が抑制され、金属窒化物ナノ粒子分散液に金属が残存、混入することを可及的に抑制できる。しかも、製造工程数の増加を防止でき、かつ、長期安定分散性を有する金属窒化物ナノ粒子を得ることができ、有利である。尚、電子受容体は、金属アミドの分解温度以下では機能せず、上式（２）の反応は２８０℃の温度で進行するため、反応温度を２８０℃以上とする際に有効である。これは、反応温度を上げることで金属窒化物ナノ粒子の生成速度を向上でき、生成直後の金属窒化物ナノ粒子の平均粒子径が増大するという効果を利用できることを意味する。つまり、製造する金属窒化物ナノ粒子分散液の平均粒径を制御する目的で電子受容体を用いることができる。
【００２８】
次に、上記反応溶液を図示省略の反応容器内に収容し、反応容器に付設されたヒータ等の加熱手段（図示省略）を用いて反応溶液を所定温度に加熱する。加熱温度は、例えば、１００℃〜６００℃の範囲内で設定することができる。この加熱により、金属含有化合物と金属アミドとを加熱反応させることで、金属窒化物ナノ粒子が合成される。尚、反応容器や加熱手段としては、公知の構造を有するものを用いることができるため、ここでは詳細な説明を省略する。また、反応容器内に窒素含有ガスであるアンモニアガスを導入し、アンモニア雰囲気中で加熱反応させれば、窒素の供給量を増加できると共に金属アミドの分解反応を抑制でき、これにより、金属窒化物ナノ粒子を効率良く合成することができ、有利である。尚、反応容器内で、金属含有化合物と、金属アミドと、分散剤と、可溶化剤と、電子受容体と、溶媒とを混合して反応溶液を調製してもよいが、金属アミドと接触する前に、金属含有化合物、分散剤、可溶化剤及び電子受容体を混合する方が、プロトンと金属アミドとの反応が抑制され、ロスを抑制することができる。
【００２９】
反応溶液を所定温度にて所定時間保持した後、反応溶液を室温まで冷却する。保持時間は、例えば、１分〜２４０分の範囲内に設定することができる。冷却方法としては、自然冷却でもよいし、反応容器に冷媒（例えば冷却水）を循環させる強制冷却でもよい。冷却後の反応溶液に酸解離定数が４．５より大きく、官能基の末端に水素を有する物質をエタノールと共に加えることで、分散剤で覆われた金属窒化物ナノ粒子を抽出する。当該物質としては、オレイン酸又はドデカンチオールを用いることができる。このように、酢酸よりも弱酸を使用し、冷却後の反応溶液に存する金属に対して反応させ、電離金属塩溶液とすると共に、金属窒化物ナノ粒子表面に対して弱結合して金属窒化物ナノ粒子相互の凝集を妨げるキャップ剤となる。つまり、遠心分離、デカンテーションを行い、目的とする中間生成物である沈降物を分離した際に、沈降物中に金属窒化物以外の金属をＸＰＳ／ＥＤＸに検出させない効果を持つと共に、次の最終工程にて金属窒化物ナノ粒子分散液とした際に、凝集を抑制する効果を持ち、ヘテロダイン法による液中の平均粒子径測定値の劣化を抑制することができる。このように金属窒化物以外の金属を除去する工程は必要に応じて繰り返し行うことができる。
【００３０】
最後に、この抽出した分散剤で覆われた金属窒化物ナノ粒子を分散媒中に分散させる。これにより、１週間以上安定に分散できる金属窒化物ナノ粒子分散液が得られる。
【００３１】
分散媒としては、炭素数が６〜１８である有機溶媒を用いることが好ましく、例えば、ヘキサン、へプタン、オクタン、ノナン、デカン、ウンデカン、ドデカン、トリデカン、テトラデカン、ペンタデカン、ヘキサデカン、ヘプタデカン、オクタデカンのような主鎖の炭素数が６〜１８である長鎖アルカン；シクロヘキサン、シクロヘプタン、シクロオクタン、シクロドデセンのような環状アルカン；ベンゼン、トルエン、キシレン、トリメチルベンゼン、ドデシルベンゼンのような芳香族炭化水素；ヘキサノール、ヘプタノール、オクタノール、デカノール、シクロヘキサノール、テルピネオールのようなアルコール；ジエチルエーテル、ジブチルエーテル、ジヘキシルエーテル、テトラヒドロフラン、シクロペンチルメチルエーテルのようなエーテル；ジメチルホルムアミド、Ｎ−Ｎ’−ジメチルプロピレン尿素、トリス（Ｎ，Ｎ−ジメチルアミノ）ホスフィンオキシド、ジアザビシクロウンデセンを単独で又は混合して用いることができる。
【００３２】
本実施形態によれば、金属アミドとしてナトリウムアミドを用いる場合を例に説明すると、分散剤の存在下で金属含有化合物とナトリウムアミドとを加熱反応させることにより、分散剤で覆われた金属窒化物ナノ粒子が合成される。このとき、ナトリウムアミドが上式（１）のように分解して電子が生じるが、この電子は、反応溶液に含まれる酸化剤の還元反応に使用されるため、金属含有化合物の還元反応が抑制される。従って、金属窒化物ナノ粒子分散液に金属が残留し、混入することを可及的に抑制できる。このため、製造工程数の増加を防止でき、さらに長期安定分散性を持つ金属窒化物ナノ粒子が得られる。
【００３３】
また、分散剤として、官能基の炭素原子間結合が単結合であり、かつ、水素原子を含まない官能基を末端に有するものを用いることで、ナトリウムアミドの分解反応を抑制できるため、電子受容体の添加量を少なくでき、有利である。
【００３４】
以下、本発明の実施例及び比較例について、窒化インジウムナノ粒子分散液を製造する場合を例に説明する。
【００３５】
（実施例１）
金属含有化合物としてヨウ化インジウム０．０４６ｇ（０．１ミリモル）と、金属アミドとしてナトリウムアミドを０．０４ｇ（５ミリモル）と、可溶化剤としてトリオクチルホスフィンオキシドを０．４４ｇ（１．１４ミリモル）と、溶媒としてＤＯＷＴＨＥＲＭ Ａを２ｍｌとを反応容器内で混合して反応溶液を調製し、この反応溶液を２２０℃まで急速に（１５０℃／ｍｉｎ）加熱し、１０分保持した。その後、反応溶液を室温まで冷却した。冷却された反応溶液にオレイン酸０．５ｍｌとエタノール２０ｍｌを加え、反応溶液に残存する副生成物であるヨウ化ナトリウムをエタノール中に分散させ、窒化インジウムナノ粒子を遠心分離により沈降させ、この工程を３回繰り返した。この沈降物を分散媒としてのシクロヘキサン中に再分散させて窒化インジウムナノ粒子分散液を得た。このようにして得た窒化インジウムナノ粒子分散液の１週間（７日）経過後の窒化インジウムナノ粒子単体の粒度分布を画像解析により測定した結果を図１（ａ）及び表１に示す。この窒化インジウムナノ粒子単体の粒度分布は、以下の方法で測定した。即ち、得られた窒化インジウムナノ粒子分散液を走査型透過電子顕微鏡（ＳＴＥＭ）により撮像し、図２（ａ）に示すＳＴＥＭ像を得る。このＳＴＥＭ像を用いてナノ粒子の外表面を画像解析ソフトウェア（フリーソフト「ＩｍａｇｅＪ」）により粒度分布が求められる。先ず、ＳＴＥＭ像たる２値画像の閾値によりナノ粒子の内外が決定され、図２（ａ）中に赤色で示すようにナノ粒子の外表面（枠）が特定される。特定された枠内の面積を計算し、計算した面積のヒストグラムを作成する。上記面積がπｒ２の式で計算されたとみなして（つまり、真円近似して）半径ｒを求め、求めた半径ｒのヒストグラムを作成して粒度分布とする。ＳＴＥＭ像の画像解析により求めた平均粒径は４．３０ｎｍであった（表１参照）。また、窒化インジウムナノ粒子分散液の１週間（７日）経過後の粒度分布をヘテロダイン法（測定装置：日機装株式会社製「Microtrac Version 10.5.3-225R」）により測定した結果を図３（ａ）に示す。また、得られた分散液を走査型透過電子顕微鏡（ＴＥＭ）により観察し、そのＴＥＭ像を図４に示す。ヘテロダイン法により測定した平均粒径は３５．０７ｎｍであり、窒化インジウムナノ粒子の粒度分布が狭く制御され、長期安定分散性を持つことが判った。また、分散液中に残存するＮａ不純物量をＥＤＸ法（測定装置：株式会社日立ハイテクノロジーズ製「Ｓ−４８００」）により測定した結果を図５の左端に示す。ＥＤＸ結果によれば、Ｎａ残量が０ａｔ％（装置検出限界以下）であることが確認された。また、図示しないが、ＸＰＳ（測定装置：アルバック・ファイ社製「Quantera SXM」）により測定したところ、Ｎａ混入量が０．１％以下であることが確認された。これより、反応溶液に可溶化剤を含ませることで、副生成物が金属窒化物ナノ粒子分散液に残存し、混入することを可及的に抑制することができ、結晶性の高い窒化インジウムナノ粒子を得ることが判った。また、３０日経過後の窒化インジウムナノ粒子の粒度分布をヘテロダイン法により測定した結果を図６に示す。つまり、２３日経過後の平均粒径が１５５．７ｎｍであり、２３日経過による平均���径劣化は約１２０ｎｍ（＝１５５．７ｎｍ−３５．０７ｎｍ）であり、１日当たり約５．２ｎｍ凝析が進行することが確認された。
【００３６】
（表１）
2018140931.tif 000003
【００３７】
（実施例２）
本実施例２では、反応溶液に分散剤としてオクタデカンチオールを０．０８６ｇ（０．３ミリモル）加え、トリス（オクタデカンチオール）インジウムとする点以外は上記実施例１と同様の方法で、窒化インジウムナノ粒子分散液を得た。このようにして得た分散液のＳＴＥＭ像を図２（ｂ）に示し、このＳＴＥＭ像から上記実施例１と同様の画像解析により求めた粒度分布を図１（ｂ）に示す。求めた平均粒径は２．９２ｎｍであり（表１参照）、上記実施例１よりも平均粒径を小さく制御できることが確認された。また、粒度分布をヘテロダイン法により測定した結果を図３（ｂ）に示す。これによれば、平均粒径が２６．０１ｎｍであり、上記実施例１よりも平均粒径を小さく制御できることが確認された。
【００３８】
（実施例３）
本実施例３では、反応溶液に分散剤としてステアリン酸無水物を０．０５５ｇ（０．１ミリモル）更に混合する点以外は上記実施例１と同様の方法で、窒化インジウムナノ粒子分散液を得た。このようにして得た分散液のＳＴＥＭ像を図２（ｃ）に示し、このＳＴＥＭ像から上記実施例１と同様の画像解析により求めた粒度分布を図１（ｃ）に示す。求めた平均粒径は３．５１ｎｍであり（表１参照）、平均粒径を実施例１と実施例２の間に制御できることが確認された。また、粒度分布をヘテロダイン法により測定した結果を図３（ｃ）に示す。これによれば、平均粒径が３１．５８ｎｍであり、平均粒径を上記実施例１と実施例２の間に制御できることが確認された。
【００３９】
（比較例１）
本比較例１では、可溶化剤を混合せず、分散剤としてオクタデカンチオールを０．０８６ｇ（０．３ミリモル）混合する点以外は上記実施例１と同様の方法で、窒化インジウムナノ粒子分散液を得た。このようにして得た分散液の粒度分布をヘテロダイン法により測定した結果を図３（ｄ）に示す。これによれば、平均粒径が４３４．３４ｎｍと増大することが確認された。これは、図７のＳＴＥＭ像に示すように、凝集していることに起因するものと考えられる。また、合成から１ヶ月経過後の分散液の粒度分布を測定しようと試みたが、ナノ粒子は完全に沈降しており、粒度分布測定が不可能であった。
【００４０】
（実施例４）
本実施例４では、反応温度を３００℃へ変更する点、電子受容体としてオクタデシルジスルフィドを０．０５７ｇ（０．１ミリモル）更に混合する点以外は上記実施例１と同様の方法で、窒化インジウムナノ粒子分散液を得た。図８にＸＲＤの測定結果を示す。これによれば、ＩｎＮの結晶構造に対応するＸ線反射強度が大きく、Ｉｎの結晶構造に対応するＸ線反射強度が小さいことが確認された。これによれば、ナトリウムアミドの分解によって生じた電子は、電子受容体の還元反応に使用され、Ｉｎが金属窒化物ナノ粒子分散液に残存し、混入することを可及的に抑制できることが判った。
【００４１】
（比較例２）
本比較例２では、反応温度を３００℃へ変更する点以外は上記実施例１と同様の方法で、窒化インジウムナノ粒子分散液を得た。図８にＸＲＤの測定結果を示す。これによれば、ＩｎＮの結晶構造に対応するＸ線反射強度よりも、Ｉｎの結晶構造に対応するＸ線反射強度が大きいことが確認された。
【００４２】
（実施例５）
本実施例５では、冷却された反応溶液にオレイン酸に代えてドデカンチオール０．５ｍｌを加える点以外は上記実施例１と同様の方法で、窒化インジウムナノ粒子分散液を得た。窒化インジウムナノ粒子分散液の粒度分布をヘテロダイン法により測定した結果を図９（ａ）に示す。これによれば、平均粒径は３１．５８ｎｍであり、ドデカンチオールの添加がナノ粒子の粒径制御性に影響しないことが判った。ＥＤＸ測定による残存するＮａ不純物量をＥＤＸ法により測定した結果を図５に示す。これによれば、Ｎａ残存量は０．５ａｔ％以下（０．４９ａｔ％）であることが確認された。
【００４３】
（比較例３）
本比較例３では、オレイン酸に代えて３．３％硝酸水溶液０．５ｍｌを加える点以外は上記実施例１と同様の方法で、窒化インジウムナノ粒子分散液を得た。ＥＤＸ測定による残存するＮａ不純物量をＥＤＸ法により測定した結果を図５に示す。これによれば、Ｎａ残存量は０．５ａｔ％以下（０．１４ａｔ％）であることが確認された。然しながら、窒化インジウムナノ粒子分散液の粒度分布をヘテロダイン法により測定したところ、図９（ｂ）に示すように、平均粒径は１２２．０７ｎｍと大きく、７日経過後に実施例５の平均粒径の４倍程に凝析していることが確認できた。また、３０日経過すると、窒化インジウムナノ粒子が完全に沈降していることが確認された。これより、長期安定分散性が低く、現実的に使用できないことが判った。
【００４４】
（比較例４）
本比較例４では、冷却された反応溶液に酸を加えず、エタノールのみを２０ｍｌ加えて遠心分離で沈降させる点以外は上記実施例１と同様の方法で、窒化インジウムナノ粒子分散液を得た。ＥＤＸ測定による残存するＮａ不純物量をＥＤＸ法により測定した結果を図５に示す。これによれば、Ｎａ残存量は２．８５ａｔ％と高くなることが確認された。
【００４５】
（実施例６）
本実施例６では、反応温度を２４０℃、２６０℃に変化させる点以外は上記実施例１と同様の方法で、窒化インジウムナノ粒子分散液を得た。得られた窒化インジウムナノ粒子分散液のＸＲＤ測定結果を図１０に示す。これによれば、金属インジウムの回折ピークは確認されず、分散液に金属インジウムが残存、混入していないことが判った。これは、図１１に示すＴＥＭ像からも同定された。即ち、ＴＥＭ像から、ナノ粒子の格子縞と、窒化インジウムの（１００）面の面間隔ｄ１００及び（００２）面の面間隔ｄ００２とが一致していることが確認された。また、窒化インジウムナノ粒子分散液の紫外可視（ＵＶ−Ｖｉｓ）スペクトルを図１２に示す。吸収端から見積もられたエネルギーギャップは約１．４ｅＶであり、赤色の蛍光体や光電変換材料として使用できる可能性が示された。尚、図１０及び図１２には上記実施例１のＸＲＤ測定結果及び紫外可視スペクトルも併せて示しており、上記実施例１にて本実施例６と同様の結果が得られることが示されている。
【００４６】
図１３には、上記実施例１及び比較例１のＸＲＤの測定結果を示している。尚、比較例１の反応時間は１０分とした。これによれば、上記実施例１の如く可溶化剤を混合したものでは、ＩｎＮの回折ピークが確認されたのに対し、上記比較例１の如く可溶化剤を混合しないものでは、ＩｎＮの回折ピークが明確に確認されなかった。これは、可溶化剤を混合することにより、反応時間を略１０分の１に短縮できることに起因するものである。また、図１４（ａ）には、実施例１における加熱開始１分後及び５分後の反応状態を示し、図１４（ｂ）には、比較例１における加熱開始１分後及び５分後の反応状態を示す。この反応状態は、反応溶液にハロゲンランプから光を照射し、反応溶液の状態を観察したものである。これによれば、可溶化剤を混合しないものでは、加熱開始５分後でも反応溶液の状態が変化しなかったのに対し、可溶化剤を混合することにより、加熱開始後５分ではＩｎＮが生成し、生成したＩｎＮにより光が遮られて暗くなっていることが判る。
【００４７】
なお、本発明は上記実施形態及び実施例に限定されない。例えば、上記実施例では、反応容器内で反応溶液を調製しているが、反応容器とは別の容器内で反応溶液を予め調製し、それを反応容器内に移すようにしてもよい。
【００４８】
また、上記実施例では、反応溶液の溶媒と分散媒とが異なる場合を例に説明しているが、同一であってもよい。
【００４９】
また、上記実施形態及び実施例では、窒素供給源として金属アミドを用いる場合を例に説明しているが、窒素供給源として金属アミドに加えて金属トリアルキルシリルアミドや窒化リチウムや窒化マグネシウムを更に混合してもよい。
【００５０】
また、上記実施形態及び実施例では、金属窒化物ナノ粒子を構成する金属窒化物がＩｎＮである場合を例に説明したが、ＢＮ、ＡｌＮ、ＧａＮ、ＩｎＧａＮ、ＡｌＧａＮ、Ｚｎ３Ｎ２、ＺｎＩｎＮ、Ｓｎ３Ｎ４、ＺｎＳｉＮ２、ＺｎＧｅＮ２、ＺｎＳｎＮ２、ＺｎＰｂＮ２、Ｇｅ３Ｎ４、ＳｉＮｘ、ＰｂＮｘ、ＣｄＮｘ、ＦｅＮｘ、ＣｕＮｘ、ＭｎＮｘ、ＷＮｘ、ＴａＮｘ及びＺｒＮｘから選択された少なくとも１つの窒化物又は窒化物合金で構成されるナノ粒子を製造する場合にも本発明を適用することができる。また、強磁性窒化物であるα”−Ｆｅ１６Ｎ２で構成されるナノ粒子を製造する場合にも本発明を適用することができる。
【００５１】
また、上記実施形態及び実施例では、蛍光−変換ＬＥＤ、放射ＥＬディスプレイや蛍光イメージングに用いられる金属窒化物ナノ粒子を例に説明しているが、コアシェル構造や蛍光体等の用途に用いられる金属窒化物ナノ粒子を製造する場合にも本発明を適用することができる。
【００５２】
また、太陽電池やイメージセンサ用の光電変換膜としても使用することができるほか、有機ＥＬや有機太陽電池の電子輸送層やホール輸送層としても使用することができる。
【図１】
2018140931.tif 000004
【図２】
2018140931.tif 000005
【図３】
2018140931.tif 000006
【図４】
2018140931.tif 000007
【図５】
2018140931.tif 000008
【図６】
2018140931.tif 000009
【図７】
2018140931.tif 000010
【図８】
2018140931.tif 000011
【図９】
2018140931.tif 000012
【図１０】
2018140931.tif 000013
【図１１】
2018140931.tif 000014
【図１２】
2018140931.tif 000015
【図１３】
2018140931.tif 000016
【図１４】
2018140931.tif 000017